(57)【要約】【課題】エネルギービームを用いた半導体膜の熱処理によって半導体素子を形成するにあたり、スループットを向上する。【解決手段】本発明は、処理対象となる半導体膜１１を備えた基板１０を載置するステージ２０と、ステージ２０に載置された基板１０の半導体膜１１上に、複数のエネルギービームの照射点が一定間隔で並ぶようエネルギービームＢを供給する供給部３０と、供給部３０によって供給される複数のエネルギービームＢの照射点の並びと平行とならない方向に複数のエネルギービームＢと基板１０とを相対移動させ、複数のエネルギービームＢの照射点を半導体膜１１上で並列に走査し、半導体膜１１の熱処理を制御する制御部４０とを有する半導体処理装置である。【選択図】図１
2010034366.tif 000002
【特許請求の範囲】
【請求項１】
処理対象となる半導体膜を備えた基板を載置するステージと、
前記ステージに載置された前記基板の半導体膜上に、複数のエネルギービームの照射点が一定間隔で並ぶようエネルギービームを供給する供給部と、
前記供給部によって供給される複数のエネルギービームの照射点の並びと平行とならない方向に前記複数のエネルギービームと前記基板とを相対移動させ、前記複数のエネルギービームの照射点を前記半導体膜上で並列に走査し、前記半導体膜の熱処理を制御する制御部と
を有する半導体処理装置。
【請求項２】
前記制御部は、前記複数のエネルギービームの照射点の走査の方向に対して、前記の複数のエネルギービームの照射点の並びの方向を傾斜させる
請求項１記載の半導体処理装置。
【請求項３】
半導体装置のチャネル部となる前記半導体膜に対する熱処理を行う場合、
前記制御部は、前記複数のエネルギービームの照射によって形成される前記半導体膜の結晶粒界が前記チャネル長方向に周期的に設けられるよう前記複数のエネルギービームの間隔、走査速度、エネルギー量を制御する
請求項１記載の半導体処理装置。
【請求項４】
前記供給部は、
レーザ光から成るエネルギービームを回折格子によって前記複数のエネルギービームに分割する
請求項１記載の半導体処理装置。
【請求項５】
前記供給部は、
レーザ光から成るエネルギービームを複数本の光ファイバによって前記複数のエネルギービームに分割する
請求項１記載の半導体処理装置。
【請求項６】
前記供給部は、前記エネルギービームとして、波長３５０ｎｍ〜４７０ｎｍのレーザ光を供給する
請求項１記載の半導体処理装置。
【請求項７】
前記供給部は、前記エネルギービームとして、ＧａＮ系化合物の半導体レーザ発振器から発振されるレーザ光を供給する
請求項１記載の半導体処理装置。
【請求項８】
処理対象となる基板に設けられた半導体膜上に、複数のエネルギービームの照射点が一定間隔で並ぶようエネルギービームを供給する工程と、
供給される前記複数のエネルギービームの照射点の並びと平行とならない方向に前記複数のエネルギービームと前記基板とを相対移動させ、前記複数のエネルギービームの照射点を前記半導体膜上で並列に走査し、前記半導体膜の熱処理を制御する工程と
を有する半導体処理方法。
【請求項９】
前記半導体膜の熱処理を制御するにあたり、前記複数のエネルギービームの照射点の走査の方向に対して、前記の複数のエネルギービームの照射点の並びの方向を傾斜させる
請求項８記載の半導体処理方法。
【請求項１０】
半導体装置のチャネル部となる前記半導体膜に対する熱処理を行う場合、
前記複数のエネルギービームの照射によって形成される前記半導体膜の結晶粒界が前記チャネル長方向に周期的に設けられるよう前記複数のエネルギービームの間隔、走査速度、エネルギー量を制御する
請求項８記載の半導体処理方法。
【請求項１１】
前記複数のエネルギービームの走査の方向を、走査領域の各段ごと相対する方向に折り返す
請求項８記載の半導体処理方法。
【発明の詳細な説明】
【技術分野】
【０００１】
本発明は、基板に設けられた半導体膜にエネルギービームを照射し、熱処理による結晶化を図る半導体処理装置および半導体処理方法に関する。
【背景技術】
【０００２】
液晶表示装置や有機ＥＬ（Electro Luminescence）表示装置のようなフラット型表示装置においては、複数画素のアクティブマトリックス表示を行うためのスイッチング素子として、薄膜トランジスタ（Thin Film Transistor：ＴＦＴ）が用いられている。
【０００３】
薄膜トランジスタには、多結晶シリコン（poly-Si）あるいは微結晶シリコン（μc-Si）などを活性領域に用いたもの（多結晶シリコンＴＦＴ）と、非晶質シリコン（アモルファスＳｉ）を活性領域に用いたもの（非晶質シリコンＴＦＴ）とがある。このうち、多結晶シリコンＴＦＴは、非晶質シリコンＴＦＴと比較してキャリアの移動度が１０倍から１００倍程度大きいという特徴があり、スイッチング素子の構成材料として非常に優れた特性を有している。
【０００４】
一方で、従来の液晶駆動の画素用スイッチング素子では、このように高い移動度は必要とされていなかったため、一般的に非晶質シリコンＴＦＴが画素用スイッチとして用いられている。しかし、次世代ＴＦＴで駆動が期待される有機ＥＬやハイフレーム用途では非晶質シリコンＴＦＴより高い移動度を持った素子が望まれている。
【０００５】
しかし、多結晶シリコンＴＦＴの特性は、トランジスタの心臓部であるチャネル領域に、結晶領域と結晶粒界領域との両方が存在することに起因して、移動度や閾値電圧等の素子ばらつきが生じやすい。この移動度とばらつきとの間にはトレードオフの相関関係があり、移動度が高くなると素子ばらつきが大きくなると言われている。
【０００６】
このような多結晶シリコンＴＦＴ特有の結晶粒界に起因する関係について、多くの研究がなされている。
【０００７】
例えば、特許文献１では、繰り返し照射での結晶方位の制御方法のほかに、回折格子マスク越しにエキシマレーザを照射する技術が開示されている。つまり、回折格子マスクにより強度変調された最小強度点を起点に結晶成長が起こり、最大光強度点に結晶粒界の位置を制御することで結晶粒界の位置制御を行うものである。
【０００８】
一方、別の技術では、レーザを走査しながら結晶化する手法が開示されている。その一例として、特許文献２のＳＥＬＡＸ（Selectively Enlarging Laser Crystallization）法が開示されている。この方法は、連続発振（ＣＷ）レーザや、パルス周波数が極めて高い数十ＭＨｚ以上の擬似ＣＷレーザ光を用い、これを基板に成膜したシリコン膜に対して一方向に相対移動（走査）するものである。
【０００９】
このレーザの走査により、結晶が一方向に沿って成長する。結晶粒界は成長方向に対し、ほぼ平行に形成される。したがって、結晶成長方向の電気伝導は、キャリアが横断する結晶粒界の密度が低下するため、移動度を高くすることができる。
【００１０】
一方で、チャネル部分がより単結晶に近づけば近づくほど、面内結晶方位の差や面方位の微妙な角度差、そして内部欠陥の差というものの差がより顕著に現れるため、素子ばらつきの抑制にはさらに高品質の単結晶Ｓｉ基板並みの結晶膜の形成が必要となってくる。
【００１１】
こうした中、チャネル内のシリコンを単結晶にするのではなく、キャリアが結晶横断する結晶粒界の数を制御した多結晶を構成する技術が特許文献３で公開されている。また、特許文献４によれば、スポットのレーザをチャネル領域に等ピッチで走査させることで結晶粒界を形成している。その結果、移動度が比較的高いながら、素子ばらつきの少ないトランジスタの形成が可能となっている。
【００１２】
【特許文献１】特開２００４−８７５３５号公報
【特許文献２】特開２００４−８７６６７号公報
【特許文献３】特開２００７−２８１４２２号公報
【特許文献４】特開２００７−２８１４２０号公報
【発明の開示】
【発明が解決しようとする課題】
【００１３】
しかしながら、これらの手法の問題の一つとして、スループットを高められないという問題がある。つまり、スポット径の小さなビームでチャネル内のシリコン膜の結晶化を行うためには、何度もビームを走査する必要があり、生産性向上の妨げとなっている。
【００１４】
本発明は、エネルギービームを用いた半導体膜の熱処理によって半導体素子を形成するにあたり、スループットを向上できる技術を提供することを目的とする。
【課題を解決するための手段】
【００１５】
本発明は、処理対象となる半導体膜を備えた基板を載置するステージと、ステージに載置された基板の半導体膜上に、複数のエネルギービームの照射点が一定間隔で並ぶようエネルギービームを供給する供給部と、供給部によって供給される複数のエネルギービームの照射点の並びと平行とならない方向に複数のエネルギービームと基板とを相対移動させ、複数のエネルギービームの照射点を半導体膜上で並列に走査し、半導体膜の熱処理を制御する制御部とを有する半導体処理装置である。
【００１６】
また、本発明は、処理対象となる基板に設けられた半導体膜上に、複数のエネルギービームの照射点が一定間隔で並ぶようエネルギービームを供給する工程と、供給される複数のエネルギービームの照射点の並びと平行とならない方向に複数のエネルギービームと基板とを相対移動させ、複数のエネルギービームの照射点を半導体膜上で並列に走査し、半導体膜の熱処理を制御する工程とを有する半導体処理方法である。
【００１７】
このような本発明では、複数のエネルギービームの照射点が一定間隔で並び、基板上を並列で走査することから、１つのビーム照射点を走査する場合に比べて同時に処理できる領域を増やすことができる。
【発明の効果】
【００１８】
本発明によれば、エネルギービームを用いた半導体膜の熱処理によって半導体素子を形成するにあたり、スループットを向上することが可能となる。
【発明を実施するための最良の形態】
【００１９】
以下、本発明の実施の形態を図面に基づいて詳細に説明する。ここで説明する実施形態の半導体処理装置は、いわゆる半導体薄膜の結晶化活性化等の工程において、基板上に形成されたシリコンやゲルマニウム等の非晶質半導体膜を結晶化、活性化するために用いられる装置である。
【００２０】
＜半導体処理装置の概略構成＞
図１は、本実施形態に係る半導体処理装置の概略構成を説明する図である。本実施形態に係る半導体処理装置は、処理対象となる半導体膜１１を備えた基板１０を載置するステージ２０、エネルギービームを供給する供給部３０、ステージ２０およびエネルギービームの照射についての制御を行う制御部４０を備えている。
【００２１】
ステージ２０は、基板１０を載置した状態で縦横（ＸＹ）方向に移動できる機能を備えている。また、必要に応じて高さ（Ｚ）方向に移動できる機能や、回転（θ）方向に移動できる機能を備えている。
【００２２】
供給部３０は、ステージ２０に載置された基板１０の半導体膜１１上に、複数のエネルギービームＢの照射点が一定間隔で並ぶようエネルギービームを供給する部分である。エネルギービームＢとしてはレーザ光が用いられる。したがって、供給部３０には、レーザ光を出射する光源部、および光源から出射されたレーザ光を成形するビーム成形部、レーザ光を複数のエネルギービームＢに分割する分割部を備えている。
【００２３】
制御部４０は、ステージ２０のＸＹ方向、必要に応じてＺ方向、θ方向の移動を制御するとともに、供給部３０に対して指示を与え、エネルギービームＢのエネルギー量を制御する。これにより、基板１０の半導体膜１０に対する熱処理の状態を制御している。
【００２４】
＜半導体処理装置の具体例＞
図２は、本実施形態に係る半導体処理装置の具体例を説明する構成図である。この図に示す半導体処理装置は、基板１０を載置するステージ２０、レーザ光を発振する光源部３１、レーザ光の合成部、レーザ光の照射形状を整形するビーム整形部３２、レーザ光に強度変調をつけて分割を行う分割部となる回折格子マスク照射部３３を備えている。ここで、光源部３１、ビーム整形部３２、回折格子マスク照射部３３が図１に示す供給部３０内に設けられ、これらとステージ２０とを制御部４０が制御する構成となっている。
【００２５】
上記構成のうち、ステージ２０は、当該ステージ２０上に載置した基板１０を水平に保ち、その水平面内におけるＸ−Ｙ方向に基板を自在に移動・走査させることが可能なスライダを設けた構成となっている。ここで、このステージ２０上に載置される基板１０が可撓性を有してフレキシブルに屈曲する場合、ステージ２０はその端部にロール・ツー・ロールの基板巻き取り機構を設け、基板１０を走査させる一方向（例えば±Ｙ方向）に基板１０を巻き取り自在に構成したものであっても良い。
【００２６】
光源部３１は、半導体レーザ発振器で構成されている。半導体レーザ発振器としては、この半導体処理装置を用いてどのような処理を行うかによって適切な特性と波長をもつレーザ光を発振するものが選択される。
【００２７】
例えば、この半導体処理装置を非晶質シリコンからなる半導体薄膜の結晶化および活性化に用いる場合、レーザの安定性や、半導体膜の吸収係数を考慮し、発振波長が３５０ｎｍ〜４７０ｎｍの波長を含む、ＧａおよびＮを含む化合物半導体レーザ発振器が用いられる。また、チタンサファイアレーザの第二高調波、Ｎｄ：ＹＶＯ４、Ｎｄ：ＹＡＧレーザの第二高調波等の半導体レーザや固体レーザ、ガスレーザでは、Ｋｒガスレーザ等が好適に用いられる。
【００２８】
また、ビーム成形部３２は、光源部３１から発振されたガウシアン形状に近いプロファイルを持つレーザ光の各領域をシリンドリカルまたはハニカムレンズで切り取り、重ね合わせてトップハット型の所定のビーム形状に整形することを可能としている。
【００２９】
具体的には、光源部３１から出射されたレーザ光を反射するミラーと、ミラーで反射したレーザ光を平行光にするレンズと、平行光をトップハット型の成形するホモジナイザおよびレンズと、トップハット型のレーザ光を回折格子マスク照射部３３の回折格子へ導くミラーとを備えている。
【００３０】
これら光学系（光学ヘッドとも言う。）はコンパクトに構成されており、必要に応じて基板１０上の一軸方向に高速かつ等速で移動することができるよう、リニア駆動型のスライダ上に形成されてもよい。この場合、小型の半導体レーザ等を使う場合以外は光ファイバ等で前述のビーム合成部前まで導入するように設計することで、光学ヘッド部の荷重や大きさを減少させることが望ましい。
【００３１】
ビーム成形部３２でトップハット型のビーム形状に整形されたレーザ光は、回折格子マスク照射部３３の回折格子によって変調され、複数の照射点が一定間隔で並ぶエネルギービームとなる。
【００３２】
図３は、回折格子を説明する模式断面図である。回折格子は、ガラス基板の一方面に直線状の凹凸が所定ピッチ（格子ピッチ）で並んだもので、入射される半導体レーザ光を干渉縞によって強度変調するものである。本実施形態では、格子ピッチａが例えば０．４〜２．０μｍであり、干渉のピッチｄがａ／２となっている。
【００３３】
このような回折格子を用いてトップハット型のレーザ光を変調し、干渉のピッチによる多数のビームの照射点（ビームスポット）の並びを形成する。本実施形態の半導体処理装置では、この多数のビームスポットを基板上に並列で照射することになる。
【００３４】
ここで、光学ヘッド側を固定して使用する場合は、前述のステージ２０を回折格子のピッチ方向に平行とならない方向に移動させるよう構成する。これにより、回折格子で変調させた最大強度点（ビームスポット）がステージ２０上に載置された基板１０上に設計される半導体装置のチャネル部を横切るようセッティングできることになる。
【００３５】
すなわち、このような構成においてレーザ光は、基板１０上に強度分布を持ちながら結像されつつ基板１０上を一方向（例えば、Ｘ方向）に走査される構成となる。
【００３６】
また、複数のビームスポットを基板１０上のチャネル領域に特定して照射することで、全体の処理速度を上げることができる。このため、基板１０上の所定位置に設けられたアライメントマークを観察できる観察部があることが望ましい。観察部は光学ヘッドとの位置関係が保たれている限りにおいて、光学ヘッドとは別の部分にあっても構わない。
【００３７】
観察部は、基板表面にあらかじめ記された同一の基準点となるアライメントマークをモニタするための部分であり、この観察部は、照明光を照射する照明光源、照明光源から照射された照明光整形する整形部、整形部で整形した照明光を照明光の反射光を受光する撮像部、撮像部で検出された像を映し出すためのモニタ等で構成されている。
【００３８】
ここで、ステージ２０および供給部３０から成る処理ユニットは各ユニット間の調整が可能な範囲で数を増やして設けてもよい。配列された各処理ユニット並列処理を行うことでスループットはさらに良くなる。
【００３９】
＜半導体処理方法＞
以上のような構成の半導体処理装置で、薄膜トランジスタ等の半導体装置を製造するには、次のような手順となる。先ず、供給部３０の光源部３１でエネルギービームであるレーザ光を生成し、ビーム成形部３２および回折格子マスク照射部３３を介して複数の照射点が一定間隔に並ぶレーザ光を基板上に照射する。
【００４０】
この状態で、複数照射点のレーザ光を基板上でＸ方向へ走査するため、ステージ２０の駆動または光学ヘッドの駆動によって相対的な移動を行う。これにより、基板１０の半導体膜１１上には、一定間隔で複数の照射点が並ぶレーザ光を並列で走査できることになる。
【００４１】
その後、当該ステージ２０上の基板１０をＹ方向に移動させつつ、繰り返しレーザ光のＸ方向へのスキャン照射を行っていく。これにより、基板１０上のＸＹ二次元の任意の位置に対してレーザ光を照射した処理を行うことができる。
【００４２】
この半導体処理装置によれば、ステージ２０上に載置された基板１０に対してレーザ光を相対的に走査させるが、これにより、例えば、０．１ｍ／秒を越える高速で基板１０に対してレーザ光を走査し、基板１０に対してレーザ光の連続照射を行うことができる。そして、基板１０に対するレーザ光の移動速度、エネルギー量によって、基板１０に対する熱的負荷を軽減させるといったアニール工程を行うこともできる。
【００４３】
その結果、レーザ光の移動速度を高速で調整する、もしくはエネルギー量を少なくすることによって、基板１０に対する熱的負荷を軽減させたアニール工程を行うことが可能になる。例えば、基板１０上の半導体薄膜を結晶化するためのアニール処理において、さらに耐熱性の低いプラスチック基板等を用いることも可能になる。これにより、例えば、薄膜半導体装置の製造工程において、可撓性を備えた基板を用いるロール・ツー・ロールでの設備費用を抑えた量産プロセスを実現することができる。
【００４４】
また、レーザ光を照射する基板１０上には、あらかじめ電極パターン等がパターニングしている場合や基板自体がかなりうねっているものもある。したがって、レーザ光のフォーカスを常に最適化する機構がない場合は、かなりのフォーカス深度のあるレーザで照射する必要がある。集光性の高いレーザ対物レンズを用いる場合は、フォーカスサーボ機能をもった素子で照射エリアを事前にモニタし、先読みした領域にアニール用のレーザ光が来たときに、最適なフォーカス位置に来るように制御させることもできる。
【００４５】
＜エネルギービームの照射点の並びの方向＞
図４は、エネルギービームの照射点の並びの方向について説明する模式図である。本実施形態では、複数の照射点が一定間隔で並ぶエネルギービームを基板に照射するにあたり、複数の照射点の並びの方向を、スキャンの方向に対して傾斜させている。図４に示す例では、図中四角枠で囲む領域が複数の照射点によるレーザ光照射領域であり、図中矢印がスキャン方向を示している。このように、複数の照射点の並びの方向がスキャン方向に対して傾斜していることで、各照射点におけるスキャンの列について、ビームスポットの当たるタイミングに時間差が生じ、図中三日月型で示される結晶粒を的確に形成できるようになる。
【００４６】
ここで、結晶粒は次のように形成される。すなわち、レーザ光の照射点（ビームスポット）が半導体膜上に照射されると、熱エネルギーによって半導体膜の一部もしくは全体が完全溶融する。したがって、ビームスポットと走査すると、半導体膜が完全溶融した走査路においては、レーザ光の通過にともなって凝固が進み、レーザ光の走査中心に沿って結晶粒が配列形成される。
【００４７】
この際、レーザ光のビームプロファイルを中央部が高く周辺部が低い分布を持たせた例えばガウシアン形状的プロファイルとすることで、レーザ光の照射部分の温度は、レーザ光のビームプロファイル（Beam Profile）のガウシアン形状的プロファイルに対応し、レーザ光の走査中心で最も高く、両端で最も低くなる。そのため、レーザ光を走査方向に走査しながら照射することにより、半導体膜が完全溶融した走査路において、走査中心と離れた遠い位置（レーザ光の走査路の両側端）から結晶凝固が開始され、走査路の両側端に一定数の結晶の種が発生する。
【００４８】
そして、さらにレーザ光の走査を進めることにより、走査中心側に向かって走査方向に凝固が進められ、結晶の種が走査方向に向かって走査中心側に引っ張られる状態で凝固が進み、走査中心が最後に結晶化される。
【００４９】
この際、走査中心において凝固が会合するように、上述した照射条件の範囲でさらにレーザ光の走査速度および出力を調整しても良い。これにより、走査中心から走査路の両側に向かって末広がりに広がる半三日月状、つまり三日月を線対称となる線で２分割した形状の結晶粒が得られる。
【００５０】
本実施形態では、一定間隔に並ぶ複数の照射点を並列で走査することから、並びの方向をスキャン方向に対して傾斜させることで、隣接する照射点の走査路ごと時間差で溶融、凝固が連続して行われ、これによって上記三日月型の結晶粒が形成されることになる。
【００５１】
図５は、レーザアニール後の結晶の状態を示す模式図である。本実施形態では、回折格子によってレーザ光を干渉させ強度変調を行い、複数の照射点を形成しているため、干渉ポイント（ビームスポット）の位置に対応して干渉ポイントの数ｎに対応した結晶粒界ａが形成されることになる。また、隣接する干渉ポイントの間、すなわち、結晶粒界ａの間には三日月型の結晶粒ｂが形成される。
【００５２】
したがって、薄膜トランジスタを形成する場合、薄膜トランジスタのチャネル部となる半導体膜の領域について、結晶粒界ａがチャネル長方向に周期的に設けられるよう複数の照射点の間隔、走査速度、エネルギー量を制御する。これにより、チャネル部に複数の結晶粒界ａが形成され、キャリア移動度を保てる範囲で薄膜トランジスタの特性を均一化できるようになる。具体的には、チャネル長方向に数十本（例えば、５０本程度）の結晶粒界ａが周期的に設けられるよう設定するとよい。
【００５３】
＜ビームスポットについて＞
ここで、回折格子によって強調されるレーザ光のビームスポットについて説明する。図６は、回折格子によって形成されるレーザ光のビームスポット径について説明する模式図である。ここで、Δｘは回折格子に入射されるレーザ光の幅、λはレーザ光の波長、ｄは回折格子のピッチである。この場合、回折格子によってレーザ光が収束するための距離ｇは、
ｇ＝｛√（ｄ2−λ2）／２λ｝・Δｘ
によって示される。
【００５４】
また、回折格子に垂直に入射したレーザ光が回折して出射する際の角度をθとした場合、回折格子によって強調して表れる干渉縞のピッチＰは、
Ｐ＝λ／２ｓｉｎθ＝λ／２（λ／ｄ）＝ｄ／２
によって示される。
【００５５】
回折格子によって形成されるレーザ光のビームスポットは、ガウシアン形状に近似されるプロファイルとなる。図７は、ビームの相対放射強度によるプロファイルを示す図である。一般に、相対放射強度のプロファイルがガウシアン形状に近似されるビームスポットでは、相対放射強度のピーク値が１／ｅ2（ｅは自然対数の底）、すなわち１３．５％となった位置での径をビーム径φと定義している。
【００５６】
図８は、上記の定義による１．２μｍのビーム径φにおいて半導体膜を熱処理した場合のビームエネルギーと結晶粒の大きさとの関係を示す図である。この図から分かるように、レーザ光照射による半導体膜の熱処理によって形成される結晶粒の大きさは、ほとんどビーム径以下となっている。本実施形態では、このような性質を利用し、複数のレーザ光におけるビームスポットをガウシアン形状となるよう例えば回折格子と基板との間隔、エネルギー量の設定を行い、形成される結晶粒のサイズを的確にコントロールしている。
【００５７】
図９は、回折格子によって形成されるレーザ光のビームプロファイルについて説明する模式図である。図９（ａ）に示すように、回折格子によって形成される複数のレーザ光のピッチは、回折格子のピッチをｄとした場合、ｄ／２となる。
【００５８】
また、先に説明した回折格子と基板との距離によって、各レーザ光のビームプロファイルはガウシアン形状に近似されるプロファイルとなる。本実施形態では、図９（ｂ）に示すように、回折格子によって形成される複数のレーザ光のビームプロファイルとして、相対放射強度のピーク値を貫く軸を中心として、どの回転角度の断面もガウシアン形状に近似されるプロファイルとなるビームを形成している。
【００５９】
すなわち、本実施形態では、複数の照射点（ビームスポット）が一定間隔で並ぶレーザ光を基板に照射するにあたり、ビームスポットの並びの方向をスキャン方向に対して傾斜させている。この際、各ビームスポットはスキャン方向に沿った走査路上を進むため、走査路上でのエネルギー分布は、ビームプロファイルをスキャン方向と垂直な方向に沿った断面形状と等価となる。
【００６０】
したがって、ビームプロファイルのピーク値を貫く軸を中心として、どの回転角度の断面であってもガウシアン形状に近似されるプロファイルとなるビームにすることで、ビームスポットの並びとスキャン方向とに所定の角度がついていても、走査路上で常に一定のガウシアン形状に近似されるプロファイルから成るビームプロファイルを得ることができる。つまり、走査路上でビームプロファイルのピーク位置が走査路に沿った直線状となり、走査路上で熱エネルギーの分布を一定するにすることができる。
【００６１】
また、図９（ｃ）に示すように、一定間隔でビームスポットが並ぶレーザ光を走査して照射するにあたり、各ビームスポットの間にレーザ光が照射されない隙間が発生しないよう、隣接する２つのビームスポットを互いに左右で接する接線Ｓを想定する。そして、その接線Ｓをスキャン方向とするようビームスポットの並びとスキャン方向（接線Ｓ）との角度θを設定する。
【００６２】
図１０は、ビームスポットの並びとスキャン方向との角度を説明する模式図である。先に説明した、隣接する２つのビームスポットを互いに左右で接する接線Ｓを想定し、この接線Ｓの方向をスキャン方向とすると、ビームスポットの並びの方向をスキャン方向に対してθだけ傾斜させることになる。
【００６３】
これにより、各ビームスポットによる走査路はビームが当たらない隙間が発生せず、レーザ光が照射される領域の全域についてレーザ光が照射され、熱処理を施すことができるようになる。傾斜されることで、各ビームスポットのスキャン方向に沿った照射位置に時間差が発生し、これによって三日月状の結晶粒ｂおよび結晶粒界ａを形成することが可能となる。
【００６４】
＜エネルギービームの分割方法＞
図１１〜図１２は、エネルギービームであるレーザ光の分割方法について説明する模式図である。先に説明したように、一定の間隔から成る照射点を有するようレーザ光を分割する方法として、１つの回折格子を用いる例を示したが、これ以外の方法で分割することもできる。
【００６５】
図１１（ａ）に示す例は、２つの回折格子を重ね、多重干渉を利用するものである。また、図１１（ｂ）に示す例は、レーザ光をハーフミラーによって２つの光路に分岐し、２光路の光線によって干渉を起こさせるものである。
【００６６】
また、図１２（ａ）に示す例は、複数の光ファイバを直線状に配置したもので、各光ファイバにレーザ光を入射して、各光ファイバの端面からレーザ光を出射するものである。これにより、各光ファイバのピッチによってビームスポットの間隔を設定できることになる。また、図１２（ｂ）に示す例は、マルチエミッションレーザを用いるものである。マルチエミッションレーザは、一つの基板に複数の発光点を形成したレーザ素子である。これにより、製造時のピッチに応じて多点からレーザ光を出射し、これを基板に照射することになる。
【００６７】
いずれの例であっても、レーザ光の複数の照射点の並びと平行とならない方向に、レーザ光と基板とを相対移動させる。また、複数の照射点の並びと走査方向との間に所定の角度を設ける場合には、上記の分割手段を備えた光学ユニットもしくは基板が載置されるステージを回転させることで対応すればよい。
【００６８】
＜スループット向上について＞
図１３は、本実施形態によるレーザ光の照射におけるスキャン方向を説明する模式図である。複数本のレーザ光の並びによって１回の走査路列Ｎが形成される場合、本実施形態では、先ず、矢印Ａ１からＡ２、Ａ３、Ａ４、Ａ５の順でスキャンしていく。
【００６９】
次に、次段の列のスキャンを行うにあたり、矢印Ａ５から折り返して先とは反対方向となる矢印Ｂ１、Ｂ２、Ｂ３、Ｂ４、Ｂ５の順でスキャンしていく。さらに、次段の列のスキャンを行うにあたり、矢印Ｂ５から折り返して先とは反対方向となる矢印Ｃ１、Ｃ２、Ｃ３、Ｃ４、Ｃ５の順でスキャンしていく。
【００７０】
このように、その列のスキャンが終了したら、次段の列については折り返して反対方向に順次スキャンしていく。これにより、スキャンの列ごとに同じ位置まで戻る必要がなく、光学ヘッドもしくはステージの移動距離を最短で済ませることができ、スキャンする際のスループットを向上できるようになる。
【００７１】
図１４は、折り返しスキャンした場合の結晶粒の状態を示す模式図である。１回の走査路列Ｎのスキャンについて、矢印Ａ方向と矢印Ｂ方向とではスキャン方向が反対となるため、三日月型の結晶粒の方向が反対となっている。また、矢印Ｂ方向と矢印Ｃ方向とではスキャン方向が反対となるため、三日月型の結晶粒の方向が反対となっている。このように、スキャン方向によって結晶粒の三日月型の方向が交互に反対となる。
【００７２】
＜薄膜半導体装置の製造方法＞
次に、以上のような結晶化方法に続けて行われる薄膜半導体装置の製造方法を説明する。ここでは、同一の基板上に複数の薄膜トランジスタＴＦＴを設けてなる半導体装置の製造方法を説明する。なお、図面においては、主に1つの薄膜トランジスタ形成部分のみを図示する。
【００７３】
先ず、図１５（ａ）に示すように、基板１上の半導体薄膜３に設定した各活性領域３ａの全面を、上述した結晶化方法によって選択的に結晶化する。そして、それぞれの活性領域３ａ内に、活性領域３ａを横切る状態で帯状の結晶粒ｂを形成する。これにより、活性領域３ａを横切る状態で、幅Ｗ１（＝数１００ｎｍ）で周期的に配列された結晶粒界ａを配列させる。この際、帯状の結晶粒ｂの長さは、薄膜トランジスタの規格に合わせて数μｍ〜数１００μｍ程度とする。
【００７４】
次に、図１５（ｂ）に示すように、結晶化させた活性領域３ａを残すような所定形状に半導体薄膜３をパターンエッチングし、各活性領域３ａを所定形状の島状に分割して素子分離する。
【００７５】
この場合、図示したように、活性領域３ａの周囲に結晶化させていない半導体薄膜３部分が残らないように、半導体薄膜３をパターンエッチングしても良い。また、活性領域３ａの周囲に結晶化させていない半導体薄膜３部分が残るように、半導体薄膜３をパターンエッチングしても良い。この場合、島状にパターニングされた領域内の結晶化された領域の全てが活性領域となり、その周囲に残された非結晶の領域は分離領域となる。
【００７６】
なお、このような半導体薄膜３のパターンエッチングは、上述した結晶化工程の前に行っても良い。この場合、活性領域３ａの予定となる領域を含む島状にパターニングされた各半導体薄膜３に対して、上述した結晶化工程が施されることになる。
【００７７】
次に、パターニングされた活性領域３ａを覆う状態で基板１の上部にゲート絶縁膜(図示省略）を形成する。このゲート絶縁膜は、酸化シリコンや窒化シリコンからなるもので良く、通常のＰＥ−ＣＶＤ（Plasma-Enhanced Chemical Vapor Deposition）による公知の方法で成膜可能であり、この他にも塗布型の絶縁層として公知のＳＯＧ（Spin on Glass）等の成膜を行っても良い。尚、このゲート絶縁膜の形成は、半導体薄膜３をパターンエッチングする前に行っても良い。
【００７８】
次に、図１６に示すように、島状に分割した各活性領域３ａの中央部を横切る形状のゲート電極５を、ゲート絶縁膜上に形成する。ここでは、結晶粒界ａの延設方向(帯状の結晶粒ｂの延設方向）に沿って、ゲート電極５を形成することが重要である。図３におけるＡ部の拡大図を図１７に示す。
【００７９】
これらの図に示すように、ゲート電極５は、活性領域３ａにおいて所定の幅Ｗに設計された部分を横切るように設けられており、ゲート電極５が横切る部分の活性領域３ａの幅がチャネル幅Ｗとなる。つまり、結晶粒界ａは、ゲート電極５下方のチャネル部Ｃを、チャネル幅Ｗの方向に横切る状態で設けられることになる。
【００８０】
また、ゲート電極５の線幅（すなわちチャネル長Ｌに対応する）は、ここで形成する薄膜トランジスタの規格に基づいて設計されており、その下方に所定本数の結晶粒界ａがチャネル部Ｃをチャネル幅Ｗ方向に横切るように配置されるよう設定されていることとする。そして、同一特性の薄膜トランジスタであれば、チャネル部Ｃには、略同一本数の結晶粒界ａが設けられていることが重要である。ここで略同一本数とは、所定本数に対して±１本の範囲であることが好ましい。
【００８１】
チャネル部Ｃに設けられる結晶粒界ａの数は、所定本数に対する実際の本数の割合のバラツキが小さいほど、薄膜トランジスタの特性バラツキを均一化できる。このため、チャネル部Ｃに設けられる結晶粒界ａの本数は２本以上で多いほうが良い。
【００８２】
具体的には、後の実施例でも説明するように、チャネル部Ｃには、チャネル幅Ｗ方向に延設された結晶粒界ａが２５本程度設けられるように、チャネル長Ｌに合わせて結晶粒ｂの幅Ｗ１（すなわち結晶粒界のピッチ）が設定されることが好ましい。
【００８３】
ただし、チャネル部Ｃにおいてチャネル長Ｌ方向を横切る結晶粒界ａが多いほど、チャネル長Ｌ方向におけるキャリア移動度が低くなるため、キャリア移動度がある程度高く保たれる範囲で結晶粒界ａの本数が多いほど良い。
【００８４】
また以上のように、各活性領域３ａに設けられた結晶粒界ａに対して所定状態としてゲート電極５を形成することが重要である。このため、先の結晶化工程においては、図１８に示すように、ゲート電極５の配線方向に合わせてそれぞれの活性領域３ａにおけるレーザ光の走査方向を設定し、帯状の結晶粒ｂとその結晶粒界ａの延設方向をゲート電極５の配線方向に一致させることとする。
【００８５】
以上のゲート電極５を形成する際には、先ず、スパッタ法または蒸着法により、例えばアルミニウムからなる電極材料層を成膜し、次にリソグラフィー法によってこの電極材料層上にレジストパターンを形成する。その後、このレジストパターンをマスクに用いて電極材料層をエッチングすることにより、ゲート電極５をパターン形成する。
【００８６】
なお、ゲート電極５の形成は、このような手順に限定されることはなく、例えば金属微粒子を塗布して印刷する手法であっても良い。また、ゲート電極５を形成する際の電極材料層のエッチングにおいては、続けてゲート絶縁膜をエッチングしても良い。
【００８７】
次に、図１９の断面図に示すように、ゲート電極５をマスクに用いたイオンインプランテーションとその後のアニール処理により、活性領域３ａに自己整合的に不純物が導入されたソース・ドレイン７を形成する。なお、図１９は、図１６におけるＸ−Ｘ’方向の断面に対応している。
【００８８】
これにより、ゲート電極５の下方には結晶化された活性領域３ａにおいて不純物が導入されない部分からなるチャネル部Ｃが形成される。これらのソース・ドレイン７およびゲート電極５の下方のチャネル部Ｃは、半導体薄膜３を結晶化させた多結晶シリコンで構成されるため、以上によって多結晶シリコン薄膜を用いたトップゲート型の薄膜トランジスタＴＦＴ（すなわち多結晶シリコンＴＦＴ）が同一基板１上に複数設けられた薄膜半導体装置１０が得られる。
【００８９】
そして、このような薄膜トランジスタＴＦＴをスイッチング素子として用いた表示装置として、例えば液晶表示装置を作製する場合には、さらに以下の工程を行う。
【００９０】
先ず、図２０（ａ）に示すように、薄膜半導体装置１００の基板１上に、薄膜トランジスタＴＦＴを覆う状態で層間絶縁膜２１０を形成する。次に、この層間絶縁膜２１０に薄膜トランジスタＴＦＴのソース・ドレイン７に達する接続孔２１０ａを形成する。そして、この接続孔２１０ａを介してソース・ドレイン７に接続された配線２３０を、層間絶縁膜２１０上に形成する。
【００９１】
次いで、配線２３０を覆う状態で平坦化絶縁膜２５０を形成し、配線２３０に達する接続孔２５０ａを平坦化絶縁膜２５０に形成する。次に、この接続孔２５０ａと配線２３０を介してソース・ドレイン７に接続された画素電極２７０を、平坦化絶縁膜２５０上に形成する。この画素電極２７０は、液晶表示装置の表示タイプによって透明電極または反射電極として形成する。なお、図面は１画素の要部断面となっている。
【００９２】
その後、ここでの図示は省略したが、画素電極２７０を覆う配向膜を平坦化絶縁膜上に形成し、駆動基板２９０を完成させる。
【００９３】
一方、図２０（ｂ）に示すように、駆動基板２９０に対向配置させる対向基板３１０を用意する。この対向基板３１０は、透明基板３３０上に共通電極３５を設け、さらにここでの図示を省略した配向膜で共通電極３５０を覆ってなる。なお、共通電極３５は透明電極からなることとする。
【００９４】
そして、駆動基板２９０と対向基板３１０とを、画素電極２７０と共通電極３５０とを向かい合わせた状態で、スペーサ３７０を介して対向配置する。そして、スペーサ３７０によって所定間隔に保たれた基板２９０，３１０間に液晶相ＬＣを充填封止し、液晶表示装置４１０を完成させる。
【００９５】
なお、上記構成の駆動基板２９０を用いて有機ＥＬ表示装置を作製する場合には、駆動基板２９０に設けられた画素電極を陽極（または陰極）とし、この画素電極上に正孔注入層、発光層、電子輸送層などの必要機能を有する有機層を積層させ、さらに有機層上に共通電極を陰極（または陽極）として形成することとする。
【００９６】
以上説明した本実施形態の結晶化方法を用いて得られた薄膜半導体装置１００は、図１６および図１７を参照すると、ゲート電極５に沿って延設された結晶粒界ａが、チャネル部Ｃを横切るとともにチャネル長Ｌ方向に周期的に配置された構成となる。これにより、チャネル部Ｃを通過するキャリアは、必ず所定の幅Ｗ１で配置された結晶粒界ａを横切って移動することになる。
【００９７】
したがって、この幅（すなわち帯状の結晶粒ｂの幅Ｗ１）を制御することにより、薄膜半導体装置１における薄膜トランジスタＴＦＴのトランジスタ特性（キャリア移動度）を精度良好に制御することが可能になる。つまり、帯状の結晶粒ｂの幅Ｗ１やチャネル部Ｃに配置される帯状の結晶粒ｂの数（すなわち結晶粒界ａの数）を一致させることで、複数の素子においてのキャリア移動度のばらつきが抑えられる。
【００９８】
しかも、結晶粒界ａ−ａ間の結晶状態は、同一の結晶粒ｂで構成されている。このため、非晶質の領域を含まず素子特性の劣化が抑えられるとともに、チャネル長Ｌ方向のキャリア移動度が高く維持される。
【００９９】
したがって、このような薄膜半導体装置に形成された各薄膜トランジスタＴＦＴを画素のスイッチング素子として用いて表示装置を構成することにより、表示部での輝度ムラや色ムラを防止することが可能になる。
【０１００】
なお、上述した実施形態においては、本発明の半導体処理方法を適用して薄膜トランジスタを備えた薄膜半導体装置を作製する方法を説明した。しかしながら、本発明の半導体処理方法は薄膜トランジスタの製造方法への適用に限定されることはなく、他の電子素子の製造方法にも適用可能である。どの場合であっても、結晶粒界ａを横切る方向に電流を流すように設定することにより、特性精度の良好な電子素子を得ることができる。
【０１０１】
さらに、以上の実施形態で例示した材料、原料、プロセス、および数値などはあくまでも一例に過ぎず、必要に応じてこれらと異なる材料、原料、プロセス、および数値を用いても良い。
【図面の簡単な説明】
【０１０２】
【図１】本実施形態に係る半導体処理装置の概略構成を説明する図である。
【図２】本実施形態に係る半導体処理装置の具体例を説明する構成図である。
【図３】回折格子を説明する模式断面図である。
【図４】エネルギービームの照射点の並びの方向について説明する模式図である。
【図５】レーザアニール後の結晶の状態を示す模式図である。
【図６】回折格子によって形成されるレーザ光のビームスポット径について説明する模式図である。
【図７】ビームの相対放射強度によるプロファイルを示す図である。
【図８】１．２μｍのビーム径において半導体膜を熱処理した場合のビームエネルギーと結晶粒の大きさとの関係を示す図である。
【図９】回折格子によって形成されるレーザ光のビームプロファイルについて説明する模式図である。
【図１０】ビームスポットの並びとスキャン方向との角度を説明する模式図である。
【図１１】エネルギービームであるレーザ光の分割方法について説明する模式図である。
【図１２】エネルギービームであるレーザ光の分割方法について説明する模式図である。
【図１３】本実施形態によるレーザ光の照射におけるスキャン方向を説明する模式図である。
【図１４】折り返しスキャンした場合の結晶粒の状態を示す模式図である。
【図１５】薄膜半導体装置の製造方法を説明する図（その１）である。
【図１６】薄膜半導体装置の製造方法を説明する図（その２）である。
【図１７】薄膜半導体装置の製造方法を説明する図（その３）である。
【図１８】薄膜半導体装置の製造方法を説明する図（その４）である。
【図１９】薄膜半導体装置の製造方法を説明する図（その５）である。
【図２０】薄膜半導体装置の製造方法を説明する図（その６）である。
【符号の説明】
【０１０３】
１０…基板、１１…半導体膜、２０…ステージ、３０…供給部、４０…制御部、３１…光源部、３２…ビーム整形部、３３…回折格子マスク照射部
【図１】
2010034366.tif 000003
【図２】
2010034366.tif 000004
【図３】
2010034366.tif 000005
【図４】
2010034366.tif 000006
【図５】
2010034366.tif 000007
【図６】
2010034366.tif 000008
【図７】
2010034366.tif 000009
【図８】
2010034366.tif 000010
【図９】
2010034366.tif 000011
【図１０】
2010034366.tif 000012
【図１１】
2010034366.tif 000013
【図１２】
2010034366.tif 000014
【図１３】
2010034366.tif 000015
【図１４】
2010034366.tif 000016
【図１５】
2010034366.tif 000017
【図１６】
2010034366.tif 000018
【図１７】
2010034366.tif 000019
【図１８】
2010034366.tif 000020
【図１９】
2010034366.tif 000021
【図２０】
2010034366.tif 000022